탄산바륨 ( 닛폰 화학 공업 주식회사 제조 : 순도 99 ％ 이상 ) , 산화 티탄 ( 주식회사 고순 도 화학 연구소 제조 : 순도 99 . 9 ％), 산화지르코늄 ( 와코 쥰야 쿠 공업 주식회사 제조 : 순도 99 . 99 ％), 이산화규소 ( 닛폰 아 에로 질 주식회사 제조 : 순도 99 . 99 ％), 및 산화 유로퓸 ( 신 에 츠 화학 공업 주식회사 제조 : 순도 99 . 99 ％) 을 , Ba : Ti : Zr : Si : Eu 의 몰 비 가 0 . 98 : 0 . 1 : 0 . 9 : 3 : 0 . 02 가 되 도록 칭량 하 고 , 건식 볼밀 로 4 시간 혼합 하 여 혼합물 을 얻 었 다 . 혼합물 을 알루미나 보트 에 충전 하 고 , 질소 가스 분위기 중 , 1300 ℃ 에서 5 시간 소성 하 여 , 식 Ba 0 . 98 Ti 0 . 1 Zr 0 . 9 Si 3 O 9 : Eu 0 . 02 로 나타내 는 형광체 4 를 얻 었 다 . 형광체 4 의 X 선 회절 도형 을 도 4 에 나타냈 다 . 도 4 에 나타내 는 바 와 같이 , 형광체 4 는 , 결정 구조 가 베니토 아이 트 ( benitoite ) 형 이 었 다 .